СОВМЕЩЕННЫЙ КАРБОТЕРМИЧЕСКИЙ СПОСОБ ПЕРЕРАБОТКИ ПЕРОВСКИТОВОГО КОНЦЕНТРАТА В ВАКУУМЕ С ПОЛУЧЕНИЕМ КАЛЬЦИЯ И ТИТАНОВОГО ШЛАКА

1. Способ вскрытия перовскитового концентрата в вакууме путем совмещенной карботермической переработки, отличающийся тем, что за один прием готовится шихта, состоящая из перовскитового концентрата и углеродосодержащего материала, пригодная для образования карбида кальция и карбида (оксикарбида) титана, с последующей диссоциацией карбида кальция на элементарный кальций и графит.
2. Способ по п.1, отличающийся тем, что процесс проводится в вакууме в одном аппарате в две стадии: первая - образование твердой смеси карбида кальция и карбида (оксикарбида) титана - проводится при температуре (1100-1300°С) и остаточном давлении 10-100 Па; вторая - диссоциация карбида кальция с получением элементарного кальция и углерода - проводится при температуре 1400-1500°С и давлении менее 10 Па.
3. Способ по п.1, отличающийся тем, что при высокотемпературной обработке шихты получается шлак, состоящий преимущественно из карбида (оксикарбида) титана, который хорошо хлорируются при более низких температурах.
4. Способ по п.1, отличающийся тем, что при высокотемпературной обработке шихты получается шлак, пригодный для хлорирования по существующей технологии без предварительной подготовки (без подшихтовки углеродосодержащих материалов).
5. Способ по п.1, отличающийся тем, что при высокотемпературной обработке шихты в две стадии, содержащиеся в перовскитовом концентрате ценные компоненты (такие как тантал, ниобий и редкоземельные металлы), концентрируются в остатке после отгонки кальция на первой стадии процесса и могут быть утилизированы по существующей хлорной технологии.